НАНЕСЕННЫЙ НА ДИОКСИД КРЕМНИЯ КАТАЛИЗАТОР

1. Нанесенный на диоксид кремния катализатор, используемый для производства соответствующего ненасыщенного нитрила в реакции парофазного каталитического аммоксидирования пропана или изобутана, причем катализатор содержит оксид металла, представленный следующей формулой (1):
,
в которой X представляет собой, по меньшей мере, один или несколько элементов, выбранных из Sb и Te; T представляет собой, по меньшей мере, один или несколько элементов, выбранных из Ti, W, Mn и Bi; Z представляет собой, по меньшей мере, один или несколько элементов, выбранных из La, Ce, Yb и Y; и a, b, c, d и e находятся в интервалах, составляющих 0,05≤a≤0,5, 0,01≤b≤0,5, 0,001≤c≤0,5, 0≤d≤1 и 0≤e≤1 соответственно, и n представляет собой значение, которое удовлетворяет требованиям атомной валентности;
3
2
где у нанесенного на диоксид кремния катализатора средний размер пор составляет от 60 до 120 нм, суммарный объем пор составляет 0,15 см/г или более, удельная площадь поверхности составляет от 5 до 25 м/г, и размер кристаллитов составляет от 40 до 250 нм при определении методом рентгеноструктурного анализа дифракции по полуширине пика (001).
2. Нанесенный на диоксид кремния катализатор по п.1, в котором объем пор, имеющих размер менее чем 60 нм, по отношению к суммарному объему всех пор составляет менее чем 30%, и объем пор, имеющих размер пор, превышающий 120 нм, по отношению к суммарному объему всех пор составляет менее чем 30%.
3. Нанесенный на диоксид кремния катализатор по п.1 или 2, в котором количество диоксида кремния в качестве носителя составляет от 20 до 70 мас.% по отношению к суммарной массе катализатора, образованного из оксида металла и диоксида кремния.
4. Способ изготовления нанесенного на диоксид кремния катализатора, включающий следующие стадии:
(I) получение изготовленного из исходного материала раствора, содержащего Mo, V, Nb, X, T и Z, в котором атомное соотношение a количества атомов V и Mo составляет 0,05≤a≤0,5, атомное соотношение b количества атомов Nb и Mo составляет 0,01≤b≤0,5, атомное соотношение c количества атомов X и Mo составляет 0,001≤c≤0,5, атомное соотношение d количества атомов T и Mo составляет собой 0≤d≤1, и атомное соотношение e количества атомов Z и Mo составляет собой 0≤e≤1;
(II) высушивание изготовленного из исходного материала раствора с получением сухого порошка;
(III) предварительный обжиг сухого порошка при температуре от 200 до 400°C с получением предварительно обожженной массы; и
(IV) основной обжиг предварительно обожженной массы при температуре от 600 до 750°C с получением обожженной массы,
в котором изготовленный из исходного материала раствор содержит от 0 до 30 мас.%, по отношению к суммарной массе содержащих диоксид кремния исходных материалов, (i) золя диоксида кремния, со средним размером первичных частиц 3 нм или более и менее чем 20 нм, от 30 до 70 мас.% по отношению к суммарной массе содержащих диоксид кремния исходных материалов, (ii) золя диоксида кремния со средним размером первичных частиц 20 нм или более и 100 нм или менее, и от 30 до 70 мас.% по отношению к суммарной массе содержащих диоксид кремния исходных материалов, порошка диоксида кремния со средний размером первичных частиц 50 нм или менее, и в котором суммарное количество золя диоксида кремния (i), золя диоксида кремния (ii) и порошка диоксида кремния составляет 100 мас.% по отношению к массе диоксида кремния.
5. Способ производства соответствующего ненасыщенного нитрила путем осуществления реакции парофазного каталитического аммоксидирования пропана или изобутана с использованием нанесенного на диоксид кремния катализатора по п.1 или 2.